(57)【要約】【課題】水蒸気透過率が低く、非吸着性に優れる新規の包装袋を提供する。【解決手段】袋本体と、袋本体に接合された注出口と、を有し、袋本体は、少なくとも基材層と、第１の中間層と、シーラント層とをこの順で有する積層体を形成材料とし、シーラント層を内側とし対向するシーラント層同士を貼り合わせることで袋状を呈するものであり、注出口は、対向するシーラント層同士に挟持されて接合され、第１の中間層が、ポリエチレン系樹脂と、変性ポリエチレン系樹脂とを含み、基材層が、フッ素系樹脂を形成材料とする層を含む包装袋。【選択図】図２
2018188189.tif 000002
【特許請求の範囲】
【請求項１】
袋本体と、
前記袋本体に接合された注出口と、を有し、
前記袋本体は、少なくとも基材層と、第１の中間層と、シーラント層とをこの順で有する積層体を形成材料とし、前記シーラント層を内側とし対向する前記シーラント層同士を貼り合わせることで袋状を呈するものであり、
前記注出口は、対向する前記シーラント層同士に挟持されて接合され、
前記第１の中間層が、ポリエチレン系樹脂と、変性ポリエチレン系樹脂とを含み、
前記基材層が、フッ素系樹脂を形成材料とする層を含む包装袋。
【請求項２】
前記ポリエチレン系樹脂が、直鎖状低密度ポリエチレンである請求項１に記載の包装袋。
【請求項３】
前記変性ポリエチレン系樹脂が、無水マレイン酸変性ポリエチレンである請求項１または２に記載の包装袋。
【請求項４】
袋本体と、
前記袋本体に接合された注出口と、を有し、
前記袋本体は、少なくとも基材層と、第１の中間層と、シーラント層とをこの順で有する積層体を形成材料とし、前記シーラント層を内側とし対向する前記シーラント層同士を貼り合わせることで袋状を呈し、
前記注出口は、対向する前記シーラント層同士に挟持されて接合され、
前記第１の中間層が、ポリエチレン系樹脂と、エラストマー成分と、エポキシ基を有する成分とを含み、
前記基材層が、フッ素系樹脂を形成材料とする層を含む包装袋。
【請求項５】
前記エポキシ基を有する成分が、１，２−ポリブタジエンにエポキシを部分的に導入したものであり、かつ数平均分子量が５００以上４０００以下である請求項４に記載の包装袋。
【請求項６】
前記エラストマー成分として、スチレン含有率が８質量％以上２４質量％以下であるスチレン−エチレン−ブチレン−スチレン共重合体を含む請求項４または５に記載の包装袋。
【請求項７】
前記フッ素系樹脂を形成材料とする層の厚みが２０μｍ以上６０μｍ以下である請求項１〜６のいずれか１項に記載の包装袋。
【請求項８】
前記フッ素系樹脂がポリクロロ三フッ化エチレンである請求項１〜７のいずれか１項に記載の包装袋。
【請求項９】
前記シーラント層が、環状オレフィン系樹脂を含む請求項１〜８のいずれか１項に記載の包装袋。
【請求項１０】
前記基材層の外側の面に、表面樹脂層と、
前記基材層と前記表面樹脂層との間に挟持された第２の中間層と、を有する請求項１〜９のいずれか１項に記載の包装袋。
【請求項１１】
前記注出口が、形成材料として環状オレフィン系樹脂を含む請求項１〜１０のいずれか１項に記載の包装袋。
【請求項１２】
前記注出口が、二色成形品であり、
少なくとも内容物と接触する部分が、環状オレフィン系樹脂を含む請求項１〜１１のいずれか１項に記載の包装袋。
【発明の詳細な説明】
【技術分野】
【０００１】
本発明は、包装袋に関する。
【背景技術】
【０００２】
医薬品、化粧品、食品等の包装材料として使用される樹脂フィルムは、これら内容物の有効成分の劣化を抑制するため、水蒸気透過率が低いことが求められる。特に、医薬品等の生体に適用される製品の包装材料として、ポリオレフィン等のシーラント樹脂を用いた包装袋が用いられている（例えば、特許文献１）。ポリオレフィン等のシーラント樹脂を用いた包装袋は、ポリオレフィンが有する疎水性のため、水蒸気透過率を低く抑えることができる。
【先行技術文献】
【特許文献】
【０００３】
【特許文献１】特開２０００−０８４０４４号公報
【発明の概要】
【発明が解決しようとする課題】
【０００４】
しかしながら、ポリオレフィン等のシーラント樹脂を用いた包装袋は、医薬品等をシーラント樹脂層で吸着したり、生体材料に含まれるタンパク質等の成分を変質させたりする可能性がある。これは、疎水性を有するポリオレフィンは、同時に親油性が高いためであると推測される。そこで、医薬品等を吸着しにくい包装袋が求められていた。
【０００５】
また、特許文献１に記載されているような包装袋は、市場要求に応じて、さらなる水蒸気透過率の低減化が求められていた。
【０００６】
本発明はこのような事情に鑑みてなされたものであって、水蒸気透過率が低く、非吸着性に優れる新規の包装袋を提供する。
【課題を解決するための手段】
【０００７】
上記の課題を解決するため、本発明の一態様は、袋本体と、袋本体に接合された注出口と、を有し、袋本体は、少なくとも基材層と、第１の中間層と、シーラント層とをこの順で有する積層体を形成材料とし、シーラント層を内側とし対向するシーラント層同士を貼り合わせることで袋状を呈するものであり、注出口は、対向するシーラント層同士に挟持されて接合され、第１の中間層が、ポリエチレン系樹脂と、変性ポリエチレン系樹脂とを含み、基材層が、フッ素系樹脂を形成材料とする層を含む包装袋を提供する。
【０００８】
本発明の一態様においては、ポリエチレン系樹脂が、直鎖状低密度ポリエチレンである構成としてもよい。
【０００９】
本発明の一態様においては、変性ポリエチレン系樹脂が、無水マレイン酸変性ポリエチレンである構成としてもよい。
【００１０】
本発明の一態様は、袋本体と、袋本体に接合された注出口と、を有し、袋本体は、少なくとも基材層と、第１の中間層と、シーラント層とをこの順で有する積層体を形成材料とし、シーラント層を内側とし対向するシーラント層同士を貼り合わせることで袋状を呈し、注出口は、対向するシーラント層同士に挟持されて接合され、第１の中間層が、ポリエチレン系樹脂と、エラストマー成分と、エポキシ基を有する成分とを含み、基材層が、フッ素系樹脂を形成材料とする層を含む包装袋を提供する。
【００１１】
本発明の一態様においては、エポキシ基を有する成分が、１，２−ポリブタジエンにエポキシを部分的に導入したものであり、かつ数平均分子量が５００以上４０００以下である構成としてもよい。
【００１２】
本発明の一態様においては、エラストマー成分として、スチレン含有率が８質量％以上２４質量％以下であるスチレン−エチレン−ブチレン−スチレン共重合体を含む構成としてもよい。
【００１３】
本発明の一態様においては、フッ素系樹脂を形成材料とする層の厚みが２０μｍ以上６０μｍ以下である構成としてもよい。
【００１４】
本発明の一態様においては、フッ素系樹脂がポリクロロ三フッ化エチレンである構成としてもよい。
【００１５】
本発明の一態様においては、シーラント層が、環状オレフィン系樹脂を含む構成としてもよい。
【００１６】
本発明の一態様においては、基材層の外側の面に、表面樹脂層と、基材層と表面樹脂層との間に挟持された第２の中間層と、を有する構成としてもよい。
【００１７】
本発明の一態様においては、注出口が、形成材料として環状オレフィン系樹脂を含む構成としてもよい。
【００１８】
本発明の一態様においては、注出口が、二色成形品であり、少なくとも内容物と接触する部分が、環状オレフィン系樹脂を含む構成としてもよい。
【発明の効果】
【００１９】
本発明の一態様によれば、水蒸気透過率が低く、非吸着性に優れる新規の包装袋が提供される。
【図面の簡単な説明】
【００２０】
【図１】第１実施形態の包装袋３１の平面図。
【図２】図１のＩＩ−ＩＩ線に沿う断面図。
【図３】注出口２０周辺を示す斜視図。
【図４】第２実施形態の包装袋の断面図。
【発明を実施するための形態】
【００２１】
≪第１実施形態≫
＜包装袋＞
以下、図１および図２を参照しながら、本発明の第１実施形態に係る包装袋について説明する。なお、以下の全ての図面においては、図面を見やすくするため、各構成要素の寸法や比率などは適宜異ならせてある。
【００２２】
本実施形態の包装袋は、医薬品、細胞、組織、臓器、生体材料、血液、体液、酵素、抗体、美容製品、栄養剤、保健剤、化粧品、食品等の内容物を収容する包装袋である。本実施形態の包装袋は、医薬品を収容する包装袋として好適に用いられる。包装袋の形態は、例えば三方袋、四方袋、合掌貼り袋、ガゼット袋、自立袋、パウチ、バッグインボックス用の内袋やドラム缶内装袋などの大型の袋等が挙げられる。
【００２３】
本実施形態の包装袋に収容される内容物の具体的な状態、形状等は、特に限定されない。上記内容物は、例えば、固体、液体、気体、粉体、粒体、混合物、組成物、分散物などであってもよい。また、内容物が液体である場合、液体は、薬剤を含んだ水溶液であってもよい。内容物を包装袋内に収容する際、窒素等の不活性ガスまたは液体を充填してもよい。
【００２４】
図１は、第１実施形態の包装袋３１の平面図である。図２は、図１のＩＩ−ＩＩ線に沿う断面図である。図１および図２に示すように、包装袋３１は、袋本体１７と、袋本体１７に接合された注出口２０と、を有する。
【００２５】
袋本体１７は、積層体１０を形成材料とし、２枚の積層体１０同士を貼り合わせることで袋状に成形されている。注出口２０は、対向する積層体１０同士に挟持されて接合されている。
【００２６】
包装袋３１は、積層体１０と注出口２０とが接合した第１接合部１４と、積層体１０同士が接合した第２接合部１５とを有する。平面視において、第１接合部１４と第２接合部とは連続しており、袋本体１７の周縁部に閉環状に設けられている。また、包装袋３１は、第１接合部１４および第２接合部１５の一部が、積層体１０を断面Ｖ字状に山折りとした折り返し部を有していてもよい。
【００２７】
袋本体１７は、内容物１６を充填するための空間５を形成している。なお、図面において、内容物１６の具体的な状態、形状等は図示しない。内容物１６を充填する前において、袋本体１７は、空間５に内容物１６を充填するための充填口を有していてもよい。
【００２８】
［積層体］
積層体１０は、基材層１１と、第１の中間層１２と、シーラント層１３とをこの順で有する。図に示す袋本体１７は、２枚の積層体１０を用い、各積層体のシーラント層１３同士を対向させ、シーラント層１３同士を貼り合わせたものである。
【００２９】
（基材層）
第１実施形態において、基材層１１は、空間５の外側に露出する層である。本実施形態の基材層１１は、フッ素系樹脂を形成材料とする層を含む。基材層１１がフッ素系樹脂を形成材料とする層を含むと、機械的強度や光学的性質に優れ、水蒸気透過率が低い包装袋を提供できる。
【００３０】
フッ素系樹脂としては、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・ヘキサフルオロプロピレン・パーフルオロアルキルビニルエーテル（ＥＰＡ）、テトラフルオロエチレン・エチレン共重合体（ＥＴＦＥ）、ポリフッ化ビニリデン（ＰＶＤＦ）、ポリクロロ三フッ化エチレン（ＰＣＴＦＥ）、クロロトリフルオロエチレン・エチレン共重合体（ＥＣＴＦＥ）などが挙げられる。中でも、ポリクロロ三フッ化エチレン（ＰＣＴＦＥ）が好ましい。上述した樹脂は１種を単独で用いてもよいし、２種以上を併用してもよい。
【００３１】
２枚の積層体１０を、シーラント層１３にてヒートシールする際には、シーラント層１３は含む樹脂が溶融するまでシーラント層１３を加熱する必要がある。その際、積層体１０の変形や劣化を抑制するため、ヒートシール時の加熱温度は、基材層１１が含む樹脂の溶融温度よりも低い必要がある。そのため、基材層１１が含む樹脂の種類によって、シーラント層１３が含む樹脂の種類が制限される。
【００３２】
本実施形態の積層体１０においては、フッ素系樹脂として、これまで基材層に適用されてきた樹脂と比べてガラス転移温度が高いものを使用することで、シーラント層１３を形成する材料の選択肢を広くすることができる。
【００３３】
本実施形態において、フッ素系樹脂を形成材料とする層の厚みは、２０μｍ以上６０μｍ以下が好ましい。フッ素系樹脂を形成材料とする層の厚みが２０μｍ以上であると、包装袋３１の水蒸気透過率を十分低くすることができる。また、フッ素系樹脂を形成材料とする層の厚みが６０μｍ以下であると、生産コストを削減することができる。
【００３４】
基材層１１は、１層からなる単層構成でもよく、２層以上の積層構成でもよい。基材層１１を構成してもよい層（以下、「その他の層」と称する。）は適宜選択が可能である。その他の層としては、例えば補強層、ガスバリア層、遮光層、印刷層、金属箔、合成紙などが挙げられる。その他の層は、フッ素系樹脂を含まない構成とすることができる。
【００３５】
補強層としては、二軸延伸ポリエチレンテレフタレート（Ｏ−ＰＥＴ）、二軸延伸ナイロン（Ｏ−Ｎｙ）、二軸延伸ポリプロピレン（ＯＰＰ）等の補強樹脂層が挙げられる。
ガスバリア層は、例えば無機物やガスバリア性樹脂等から構成することができる。無機物としては、金属蒸着層やアルミナ等の金属酸化物が挙げられる。ガスバリア性樹脂としては、エチレン−ビニルアルコール共重合体（ＥＶＯＨ）、塩化ビニリデン等が挙げられる。
【００３６】
積層体１０は、基材層１１の第１の中間層１２とは反対の面１１ａに、印刷層またはコート層を有してもよい。
【００３７】
印刷層は、基材層１１の表面（面１１ａ）にインキを印刷することにより、包装袋３１に識別性や意匠性を付与することができる。
【００３８】
コート層は、基材層１１または基材層１１上に設けられた印刷層などのその他の層を保護するためのものである。このようなコート層としては、薄膜の樹脂層（樹脂フィルム）や紫外線硬化型の樹脂などが挙げられる。
【００３９】
（第１の中間層）
第１の中間層１２は、基材層１１とシーラント層１３とを接着するものである。本実施形態の第１の中間層１２は、ポリエチレン系樹脂と、変性ポリエチレン系樹脂とを含むか、ポリエチレン系樹脂と、エラストマー成分と、エポキシ基を含む樹脂組成物と、を含むかのいずれかであることが好ましい。
【００４０】
本明細書においては、ポリエチレン樹脂と変性ポリエチレン樹脂とを含む第１の中間層を「中間層（１）」と称することがある。また、ポリエチレン系樹脂と、エラストマー成分と、エポキシ基を含む樹脂組成物と、を含む第１の中間層を「中間層（２）」と称することがある。
【００４１】
「中間層（１）」
中間層（１）に含まれるポリエチレン樹脂としては、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）が挙げられ、直鎖状低密度ポリエチレンであることが好ましい。
【００４２】
中間層（１）に含まれる変性ポリエチレン樹脂は、不飽和カルボン酸またはその誘導体で変性されたポリエチレン樹脂であって、ポリエチレン樹脂中に、カルボキシ基や無水カルボン酸基等の酸官能基を有するものである。本実施形態においては、ポリエチレン樹脂を酸変性して得られたものが好ましい。
酸変性方法としては、有機過酸化物や脂肪族アゾ化合物等のラジカル重合開始剤の存在下で、ポリエチレン樹脂と酸官能基含有モノマーとを溶融混練するグラフト変性が挙げられる。
【００４３】
変性前のポリエチレン樹脂材料は、原料モノマーとしてエチレンを含むものであれば限定されず、公知のポリエチレン樹脂が適宜用いられる。具体的には、ポリエチレン樹脂として上述した例の他、；エチレン−プロピレン共重合体、エチレン−１−ブテン共重合体、エチレン−４−メチル−１−ペンテン共重合体、エチレン−１−ヘキセン共重合体、エチレン−１−オクテン共重合体等のエチレン・α−オレフィン共重合体；エチレン−酢酸ビニル共重合体、エチレン−（メタ）アクリル酸共重合体、エチレン−（メタ）アクリル酸エステル共重合体等のエチレン系共重合樹脂等が挙げられる。
【００４４】
酸官能基含有モノマーは、エチレン性二重結合と、カルボキシ基又はカルボン酸無水物基とを同一分子内に持つ化合物であって、各種の不飽和モノカルボン酸、ジカルボン酸、又はジカルボン酸の酸無水物が挙げられる。
カルボキシ基を有する酸官能基含有モノマー（カルボキシ基含有モノマー）としては、アクリル酸、メタクリル酸、マレイン酸、ナジック酸、フマル酸、イタコン酸、シトラコン酸、クロトン酸、イソクロトン酸、テトラヒドロフタル酸、エンド−ビシクロ［２．２．１］−５−ヘプテン−２，３−ジカルボン酸（エンディック酸）などのα，β−不飽和カルボン酸モノマーが挙げられる。
カルボン酸無水物基を有する酸官能基含有モノマー（カルボン酸無水物基含有モノマー）としては、無水マレイン酸、無水ナジック酸、無水イタコン酸、無水シトラコン酸、無水エンディック酸などの不飽和ジカルボン酸無水物モノマーが挙げられる。
これらの酸官能基含有モノマーは、第１の中間層１２を構成する成分において１種類を単独で用いてもよく、２種類以上を併用してもよい。
【００４５】
なかでも酸官能基含有モノマーとしては、酸無水物基を有する酸官能基含有モノマーが好ましく、カルボン酸無水物基含有モノマーがより好ましく、無水マレイン酸が特に好ましい。
酸変性に用いた酸官能基含有モノマーの一部が未反応である場合は、未反応の酸官能基含有モノマーによる接着力の低下を防ぐため、予め未反応の酸官能基含有モノマーを除去したものを用いることが好ましい。
【００４６】
中間層（１）に含まれる変性ポリエチレン樹脂は無水マレイン酸変性ポリエチレンであることが好ましい。
【００４７】
中間層（１）においては、ポリエチレン樹脂と変性ポリエチレン樹脂の合計を質量１００％としたとき、ポリエチレン樹脂と変性ポリエチレン樹脂の合計量に対するポリエチレン樹脂の割合の下限値は、１０％以上が好ましく、２０％以上がさらに好ましい。また、ポリエチレン樹脂と変性ポリエチレン樹脂の合計量に対するポリエチレン樹脂の割合の上限値は、７０％以下が好ましく、６０％以下がさらに好ましい。例えば、ポリエチレン樹脂と変性ポリエチレン樹脂との混合比は、［ポリエチレン樹脂］：［変性ポリエチレン樹脂］＝２０：８０〜６０：４０を取ることができる。
【００４８】
第１の中間層１２にポリエチレン樹脂と変性ポリエチレン樹脂との混合材料を用いることにより、シーラント層１３と基材層１１との間の密着性が向上する。このため層間剥離が生じにくい積層体１０を提供できる。
【００４９】
「中間層（２）」
中間層（２）は、ポリエチレン系樹脂と、エラストマー成分と、エポキシ基を有する成分とを含む樹脂組成物を含む。
【００５０】
中間層（２）に含まれるポリエチレン系樹脂は、ポリエチレン系樹脂および変性ポリエチレン系樹脂の混合物に含まれるポリエチレン系樹脂と同様である。上記樹脂組成物に含まれるポリエチレン系樹脂は、バイオマスポリエチレン、石油由来のポリエチレン、両者の混合物のいずれでもよい。
【００５１】
中間層（２）に含まれるポリエチレン系樹脂においては、上記樹脂組成物中のポリエチレン系樹脂はメタロセン系触媒により重合されたポリエチレンが好ましい。なかでも、メタロセン系触媒により重合されたＣ４−ＬＬＤＰＥ、Ｃ６−ＬＬＤＰＥ、Ｃ８−ＬＬＤＰＥ等のエチレン−αオレフィン共重合体、長鎖分岐ポリエチレン等が好適な例である。
メタセロン系触媒により重合されたポリエチレン系樹脂は、分子量分布が狭い傾向にある。このため接着阻害要因となりうる低分子量成分が少なく、接着剤として用いた場合に高い接着性が得られると考えられる。
【００５２】
上記樹脂組成物中のポリエチレン系樹脂の密度は、０．８９０ｇ／ｃｍ３以上０．９４０ｇ／ｃｍ３以下が好ましく、０．９１０ｃｍ３以上０．９３０ｇ／ｃｍ３以下がより好ましい。
【００５３】
上記樹脂組成物中のポリエチレン系樹脂の含有量は、５５質量部以上９０質量部以下であり、６０質量部以上８０質量部以下が好ましい。
ポリエチレン系樹脂の含有量が上記上限値以下であると、後述のエラストマー成分との粘着性を発揮し、接着性が高くなる。
【００５４】
中間層（２）に含まれるエラストマー成分としては、スチレン系エラストマー、アクリル系エラストマー、ウレタン系エラストマー、エステル系エラストマー等が挙げられる。但し、エラストマー成分は後述するエポキシ基を有する成分を除く。
なかでも、スチレン系エラストマーが好ましく、例えば、ポリスチレン等からなるハードセグメントと、ポリエチレン、ポリブタジエン、ポリイソプレン等からなるソフトセグメントとを有するブロック共重合体が挙げられる。スチレン系エラストマーに使用可能なスチレン系重合体としては、スチレン−ブタジエン共重合体、スチレン−イソプレン共重合体、スチレン−エチレン共重合体等の芳香族オレフィン−脂肪族オレフィンの共重合体が挙げられる。
【００５５】
スチレン系エラストマーはスチレン−ブチレン−スチレン共重合体（ＳＢＳ）に水素添加して完全に分子内の不飽和結合を開環させたスチレン−エチレン−ブチレン−スチレン共重合体（ＳＥＢＳ）であることが好ましい。
またそのスチレン含有率は８質量％以上２４質量％以下であることが好ましく、１０質量％以上２０質量％以下がより好ましい。
スチレン含有率が上記上限値以下であると、樹脂の硬化を抑制でき、接着性の低下を抑制できる。
【００５６】
中間層（２）に含まれるエラストマー成分の具体的な例としては、ＪＳＲ株式会社のダイナロン、旭化成ケミカルズ株式会社のタフテックＨシリーズ、クレイトンポリマー株式会社のクレイトンＧポリマーなどが挙げられる。
【００５７】
中間層（２）において、エラストマー成分の含有量は、１０質量部以上４５質量部以下であり、２０質量部以上４０質量部以下が好ましい。
エラストマー成分の含有量が上記上限値以下であると、接着剤層を形成したときの引張強度の低下を抑制し、接着強度の低下を防止できる。
【００５８】
上記ポリエチレン系樹脂と上記エラストマー成分との合計は１００質量部とする。
【００５９】
中間層（２）に含まれるエポキシ基を有する成分は、エポキシ基およびビニル基を有する成分が好ましい。エポキシ基およびビニル基を有する成分は、１，２‐ビニル構造を有する成分が好ましく、ブタジエンを部分的にエポキシ化した、エポキシ化ポリブタジエンが好ましい。１，２−ポリブタジエンを部分的にエポキシ化したものが特に好ましい。
【００６０】
エポキシ基を有する成分の具体的な例としては、日本曹達株式会社の液状ポリブタジエンＪＰ−１００，ＪＰ−２００や株式会社アデカのアデカサイザーＢＦ−１０００などが挙げられる。
【００６１】
エポキシ基を有する成分の数平均分子量は５００以上４，０００以下であることが好ましい。
エポキシ基を有する成分の数平均分子量が上記上限値以下であると、常温で固形状態となることによる粘着性の低下を抑制でき、接着性の低下を防止できる。
本実施形態において数平均分子量は、ＧＰＣ（ゲルパーミネーションクロマトグラフィー）によって測定されるポリスチレン換算の値とする。
【００６２】
中間層（２）においては、上記ポリエチレン系樹脂および上記エラストマー成分の総量１００質量部に対する、エポキシ基を有する成分の含有量が０．１質量部以上１．５質量部以下であり、０．５質量部以上１．０質量部以下が好ましい。
エポキシ基を有する成分の含有量が上記上限値以下であると、接着阻害の要因となる樹脂組成物中の低分子成分を低減できる。
【００６３】
中間層（２）において、上記エラストマー成分と、エポキシ基を有する成分とは共通する繰り返し単位を有し、互いに相溶する。エラストマー成分とエポキシ基を有する成分とは、スチレン系エラストマー同士、アクリル系エラストマー同士の組み合わせが好ましい。
【００６４】
中間層（２）の樹脂組成物は、ポリエチレン系樹脂、エラストマー成分およびエポキシ基を有する成分を、それぞれ特定の配合比で混合したことを特徴とする。本実施形態の樹脂組成物は、エポキシ基を有する成分中のエポキシ基がフッ素系樹脂のフッ素成分と相溶し、フッ素系樹脂との接着性に優れる。エポキシ基を有すると、金属材料との接着も可能となる。
【００６５】
中間層（２）においては、ポリエチレン系樹脂、エラストマー成分およびエポキシ基を有する成分を、それぞれ特定の配合比で混合したことにより、ポリエチレン系樹脂が「海」、エラストマー成分が「島」に相当する、いわゆる海島構造を形成する。さらに、エラストマー成分にエポキシ基を有する成分が相溶することにより、エポキシ基を有する成分を樹脂組成物中に均一に分散させることができる。これにより、エポキシ基が、ポリエチレン系樹脂とエラストマー成分とで保護され、水分によるエポキシ基の開環を抑制できると推察される。
【００６６】
第１の中間層１２にポリエチレン系樹脂、エラストマー成分およびエポキシ基を有する成分の混合材料を用いることにより、シーラント層１３と基材層１１との間の密着性が向上する。このため層間剥離が生じにくい積層体１０を提供できる。
【００６７】
以上のような材料を用いて第１の中間層１２を形成することで、基材層１１と第１の中間層１２もしくは第１の中間層１２とシーラント層１３での層間剥離が生じにくい包装袋３１を提供できる。また、第１の中間層１２の密着性不良を抑制することで、これに起因した、包装袋３１の割れの発生を抑制することができる。
【００６８】
（シーラント層）
シーラント層１３は、積層体１０をヒートシール等により貼り合わせて袋状に形成する際に用いられる。シーラント層１３は、包装袋３１において、空間５に面しており、内容物１６と接触する層である。
【００６９】
本実施形態においては、基材層１１がガラス転移温度の高いフッ素系樹脂を形成材料とする層を含む。これにより、ヒートシール等を用いたシーラント層１３同士の貼り合わせを、高温で行うことができる。このため、シーラント層１３を形成する材料として、ガラス転移温度の高い材料を使用することができる。
【００７０】
また、シーラント層１３を形成する材料のガラス転移温度が高いほど、内容物１６に対する非吸着性に優れることが知られている。本実施形態のシーラント層１３は、環状オレフィン系樹脂を含むことが好ましい。シーラント層１３が環状オレフィン系樹脂を含むと、内容物１６に対する非吸着性に優れる包装袋を提供できる。
【００７１】
環状オレフィン系樹脂としては、環状オレフィンポリマー（ＣＯＰ）、環状オレフィンコポリマー（ＣＯＣ）等が挙げられる。シーラント層１３を構成する樹脂成分が、環状オレフィン系樹脂の１または２種以上であってもよく、環状オレフィン系樹脂と他の樹脂またはエラストマー等との混合物であってもよい。
【００７２】
ＣＯＰとしては、例えば環状オレフィンの単独重合体もしくは２種以上の環状オレフィンの共重合体、またはその水素添加物が挙げられる。環状オレフィンポリマーは、好ましくは非結晶性の重合体であり、より好ましくは、メタセシス等による環状オレフィンの開環重合体、またはその水素添加物である。環状オレフィンポリマーは、環状オレフィンコポリマー等に比べて脂環式構造を含有する比率が高く、内容物１６に対する非吸着性に優れる。
【００７３】
ＣＯＣとしては、例えば１もしくは２種以上の環状オレフィンと、１もしくは２種以上の非環状オレフィンとの共重合体、またはその水素添加物が挙げられる。環状オレフィンコポリマーは、好ましくは非結晶性の重合体であり、より好ましくは、環状オレフィンとエチレンとの共重合体、またはその水素添加物である。
【００７４】
環状オレフィン系樹脂の構成モノマーとして使用される環状オレフィンは、少なくとも１つの環構造を有する不飽和炭化水素（オレフィン）である。例えば、炭素原子数が３〜２０のシクロアルカンを有するビニルシクロアルカンおよびその誘導体、炭素原子数が３〜２０のモノシクロアルケンおよびその誘導体、ノルボルネン骨格を有する環状オレフィン（ノルボルネン系モノマー）等が挙げられる。
【００７５】
ノルボルネン系モノマーとしては、ビシクロ［２．２．１］−２−ヘプテン（ノルボルネン）およびその誘導体が挙げられる。誘導体としては、アルキル基等の置換基を有する化合物、ノルボルナジエンのように不飽和結合を２以上有する化合物、３つ以上の環構造を有し、そのうち２つの環構造がノルボルネン骨格を構成する化合物が挙げられる。３つ以上の環構造を有するノルボルネン系モノマーとしては、トリシクロ［５．２．１．０２，６］デセン（ジヒドロジシクロペンタジエン）や、ノルボルネンまたはジヒドロジシクロペンタジエンに１分子以上のシクロペンタジエンがディールス・アルダー反応により付加した化合物（例えばテトラシクロドデセン、ペンタシクロペンタデセン、ヘキサシクロヘプタデセン等）、これらの水素添加物、二重結合の位置が異なる異性体、アルキル置換体等が挙げられる。
【００７６】
ＣＯＣの構成モノマーとして使用される非環状オレフィンとしては、例えば、エチレン、プロピレン、１−ブテン、１−ペンテン、１−ヘキセン、１−ヘプテン、１−オクテン等のα−オレフィン、３−デセン、３−ドデセン等のアルケン類が挙げられる。
【００７７】
シーラント層１３を形成する材料のガラス転移温度は、１００℃以上１７０℃以下が好ましく、１０５℃以上１６０℃以下がより好ましい。シーラント層１３を形成する材料のガラス転移温度が１００℃以上であると、シーラント層１３は、内容物１６に対する非吸着性に優れる傾向がある。また、シーラント層１３を形成する材料のガラス転移温度が１７０℃以下であると、積層体１０を貼り合わせる際、高温を必要としないので成形性に優れる。
【００７８】
シーラント層１３の厚みは、２０μｍ以上が好ましく、３０μｍ以上がより好ましい。シーラント層１３の厚みが２０μｍ以上であると、積層体１０のシーラント層１３同士をヒートシール等により貼り合わせて、積層体１０を袋状に形成することができる。また、シーラント層１３の厚みは、６０μｍ以下が好ましく、５０μｍ以下がより好ましい。シーラント層１３の厚みが６０μｍ以下であると、生産コストを削減することができる。シーラント層１３の厚みにおける、上限値と下限値とは任意に組み合わせることができる。
【００７９】
シーラント層１３が環状オレフィン系樹脂を含む場合、シーラント層１３が厚くなるほど、包装袋の水蒸気透過率は低くなることが分かっている。一方で、シーラント層１３が厚くなるほど、シーラント層１３が割れやすくなり、包装袋３１の落下強度が低下することが分かっている。したがって、包装袋の水蒸気透過率を低くする観点からは、シーラント層１３は厚い方が好ましいが、落下強度を高くする観点からは、シーラント層１３は薄い方が好ましい。
【００８０】
本実施形態において基材層１１は水蒸気透過率の低いフッ素系樹脂を形成材料とする層を含む。これにより、基材層がフッ素系樹脂以外の樹脂を形成材料とする場合と比べてシーラント層１３を薄くしても、包装袋３１の水蒸気透過率を十分低くすることができる。すなわち、水蒸気に対するバリア性に優れる包装袋３１を提供できる。また、シーラント層１３が薄くなると、シーラント層１３が割れにくくなり、包装袋３１の落下強度が高まることが分かっている。このため、基材層がフッ素系樹脂を形成材料とする層を含むことにより、水蒸気に対するバリア性と取扱性との両方に優れる包装袋を提供できる。
【００８１】
積層体１０同士が接合した第２接合部１５の積層構成は、基材層１１／第１の中間層１２／シーラント層１３／シーラント層１３／第１の中間層１２／基材層１１」の順になっている。第２接合部１５は、積層体１０のシーラント層１３に含まれる樹脂が融着することで形成される。
【００８２】
［注出口］
注出口２０は、対向するシーラント層１３同士に挟持されて接合されている。注出口２０は、環状オレフィン系樹脂を含むことが好ましく、少なくとも内容物１６と接する部分に環状オレフィン系樹脂を含むことが好ましい。注出口２０を形成する環状オレフィン系樹脂としては、シーラント層１３を形成する環状オレフィン系樹脂と同様のものが挙げられる。注出口２０を形成する材料と、シーラント層１３を形成する材料とは、同じであってもよく、異なっていてもよい。本実施形態においては、注出口２０およびシーラント層１３は同一の材料から形成されていることが好ましい。
【００８３】
図３は、注出口２０周辺を示す斜視図である。図３に示すように、注出口２０は、第１成形体２１と第２成形体２２とからなる二色成形品である。
【００８４】
第１成形体２１は、筒状の形状を有し、内部に内容物１６を取り出すための流路２３を有する。第１成形体２１は、少なくとも空間５に収容された部分を有する。第１成形体２１は、形成材料として環状オレフィン系樹脂またはポリオレフィン樹脂を含むことが好ましく、環状オレフィン系樹脂を含むことがより好ましい。第１成形体２１が環状オレフィン系樹脂から形成されると、非吸着性に優れる包装袋を提供できる。
【００８５】
第２成形体２２は、筒状の形状を有し、第１成形体２１の外周面２１ａに形成されている。ただし、第２成形体２２は、第１成形体２１の空間５に収容される部分の外周面には形成されていない。第２成形体２２は、第１成形体２１と比べて、軸方向の長さが短くなっている。第２成形体２２は、形成材料としてポリオレフィン樹脂を含むことが好ましい。
【００８６】
ポリオレフィン樹脂としては、１種のオレフィンの単独重合体（ホモポリマー）でもよく、２種以上のオレフィンの共重合体（コポリマー）でもよい。オレフィンとしては、エチレン、プロピレン、１−ブテン、１−ヘキセン、１−オクテン、α−オレフィン等の非環状オレフィンが挙げられる。ポリオレフィンの具体例としては、ポリエチレン、ポリプロピレン、エチレン−α−オレフィンコポリマー等が挙げられる。
これらのポリオレフィンは、酢酸ビニル、塩化ビニル、ビニルアルコール等、非オレフィン系のビニルモノマーを少量含むコポリマーであってもよい。オレフィンの由来は、石油由来オレフィン、植物由来オレフィン、または両者の併用でもよい。
第２成形体２２を形成するポリオレフィン樹脂としては、ポリエチレン系樹脂が好ましく、直鎖状低密度ポリエチレン（ＬＬＤＰＥ）がより好ましい。
【００８７】
第２成形体２２がポリオレフィン樹脂から形成されると、袋本体１７を形成する積層体１０と注出口２０とが接合しやすく、取扱性や耐久性にも優れる。
【００８８】
積層体１０と注出口２０とが接合した第１接合部１４の積層構成は、基材層１１／第１の中間層１２／シーラント層１３／注出口２０／シーラント層１３／第１の中間層１２／基材層１１」の順になっている。第１接合部１４は、積層体１０のシーラント層１３と注出口２０とに含まれる樹脂が融着することで形成される。
【００８９】
第１接合部１４において、積層体１０は、注出口２０のうち第１成形体２１と接合してもよいし、第２成形体２２と接合してもよい。第１接合部１４において、積層体１０と第１成形体２１とが接合した部分と、積層体１０と第２成形体２２とが接合した部分と、の両方が含まれていてもよい。
【００９０】
［その他の構成］
包装袋３１は、注出口以外にも、注入口、コック、ラベル、開封用ツマミ、取っ手等の付属物を設けることもできる。付属物が樹脂成形品である場合は、上述の注出口と同様の構成としてもよい。
【００９１】
＜包装袋の製造方法＞
包装袋３１の製造方法は、積層体１０を形成する工程と、積層体１０と注出口２０とを接合する工程と、を有する。
【００９２】
積層体１０を形成する工程においては、基材層１１の原料となる樹脂と、第１の中間層１２の原料となる樹脂と、シーラント層１３の原料となる樹脂と、を同時に溶融押出成形することで積層体１０を形成する。また、基材層１１、第１の中間層１２、シーラント層１３をドライラミネート法、押出ラミネート法などの方法により積層して、積層体１０を形成することもできる。
【００９３】
積層体１０と注出口２０とを接合する工程においては、まず、積層体１０のシーラント層１３同士を対向させた状態で、積層体１０の間に注出口２０を挟み込む。次に、積層体１０と注出口２０とを接合して第１接合部１４を形成する。積層体１０同士を接合して第２接合部１５を形成する。こうして、包装袋３１が製造される。
【００９４】
以上の構成によれば、水蒸気透過率が低く、非吸着性に優れる新規の包装袋を提供できる。
【００９５】
≪第２実施形態≫
＜包装袋＞
以下、図４を参照しながら、本発明の第２実施形態に係る包装袋について説明する。図４は、第２実施形態の包装袋の断面図であり、図２に相当する図である。本実施形態において第１実施形態と共通する構成については同じ符号を付し、詳細な説明は省略する。
【００９６】
図４に示すように、第２実施形態の包装袋３２は、袋本体１１７と、袋本体１１７に接合された注出口２０と、を有する。袋本体１１７は、積層体１１０を形成材料とし、２枚の積層体１１０同士を貼り合わせることで袋状に成形されている。
【００９７】
第２実施形態の積層体１１０は、表面樹脂層１１１と、第２の中間層１１２と、基材層１１と、第１の中間層１２と、シーラント層１３とをこの順で有する。
【００９８】
図４に示す袋本体１１７は、２枚の積層体１１０を用い、各積層体のシーラント層１３同士を対向させ、シーラント層１３同士を貼り合わせたものである。
【００９９】
第２実施形態における第２の中間層１１２は、第１の中間層１２が含む材料と同一の材料を含んでいてもよい。第２の中間層１１２は、第１の中間層１２と同一の材料を含んでいてもよいし、異なる材料を含んでいてもよい。
【０１００】
（表面樹脂層）
第２実施形態における表面樹脂層１１１は、ポリオレフィン樹脂、ポリエチレン樹脂、ポリイミド樹脂、ポリエステル樹脂等からなる層である。中でも表面樹脂層１１１は、ポリオレフィン系樹脂からなることが好ましく、環状オレフィン系樹脂を含むポリオレフィン系樹脂からなることがより好ましい。
【０１０１】
環状オレフィン系樹脂としては、シーラント層１３が含む材料と同一の材料であってもよい。表面樹脂層１１１は、シーラント層１３と同一の材料であってもよいし、異なる材料であってもよい。
【０１０２】
表面樹脂層１１１は、１層からなる単層構成でもよく、２層以上の積層構成でもよい。表面樹脂層１１１の第２の中間層１１２とは反対の面１１１ａには、例えば印刷層または有色の樹脂層が設けられていてもよい。
【０１０３】
以上の構成によれば、第１実施形態と同様に、水蒸気透過率が低く、非吸着性に優れる新規の包装袋を提供できる。第２実施形態では、表面樹脂層１１１の樹脂を任意に選定することにより、包装袋３２の表面の印刷性を改善したり、すべり性を改善したりすることができる。
【０１０４】
また、第２実施形態で用いられている積層体１１０は５層構成であるため、第１実施形態と比べて包装袋３２の強度が高い。また、第２実施形態では、第１実施形態と比べて積層体１１０のカールを抑制できる。特に、第１の中間層１２と第２の中間層１１２とを同一の材料で形成することにより、基材層１１の内側の面と外側の面とで性質が同一となり、積層体１１０のカールをより抑制できる。積層体１１０のカールを抑制した結果、包装袋３２の製造工程において積層体１１０の加工がしやすくなる。
【０１０５】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【実施例】
【０１０６】
以下に本発明を実施例により説明するが、本発明はこれらの実施例に限定されるものではない。
【０１０７】
［実施例１〜１３、比較例１］
基材層、中間層、シーラント層をこの順で有する３層構成の積層体を製造した。表１に示す各層の原料となる樹脂をそれぞれ別々に加熱、溶融混合したものを、同時多層押出成形が可能な押出機を用いて同時多層製膜を行って製膜し、３層構成の積層体を得た。
【０１０８】
これとは別に、表面樹脂層、第２の中間層、基材層、第１の中間層、シーラント層をこの順で有する５層構成の積層体を製造した。表２に示す各層の原料となる樹脂を用い、３層構成の積層体と同様に製膜し、５層構成の積層体を得た。なお、表１および表２において［  ］内の数値は各層の厚みである。
【０１０９】
また、これらの積層体とは別に、内側がＣＯＰから構成され、外側の一部がポリエチレン（ＰＥ）から構成された筒状の注出口を二色成形法により成形した。
積層体の間に注出口を挟み込み、積層体と注出口との間の第１接合部、および積層体１０同士の間の第２接合部を接合して、包装袋を製造した。
【０１１０】
【表１】
2018188189.tif 000003
【０１１１】
【表２】
2018188189.tif 000004
【０１１２】
なお、基材層、シーラント層および表面樹脂層の原料として、以下の材料を用いた。
ＣＯＰ：シクロオレフィンポリマー。日本ゼオン株式会社製、ＺＥＯＮＯＲ（登録商標）１０２０Ｒを使用。
ＰＥ：直鎖状低密度ポリエチレン。東ソー株式会社製、ニポロン（ρ＝０．９３０ｇ／ｃｍ３、内層用）を使用。
ＰＣＴＦＥ： ポリクロロ三フッ化エチレン樹脂。ダイキン工業株式会社製、ＤＦ００５０−Ｃ１を使用。
ＭＡＨ−ＥＴＦＥ：フッ素系樹脂。旭硝子株式会社製、フルオンＬＨ−８０００（ρ＝１．７５ｇ／ｃｍ３、Ｔｍ＝１８０℃、メルトマスフローレイト＝４ｇ／１０分（試験温度２３０℃、荷重２．１６ｋｇｆ））を使用。
【０１１３】
表３に、中間層１〜４の組成を示す。なお、表３において、各材料の比率は質量比（％）である。
【０１１４】
【表３】
2018188189.tif 000005
【０１１５】
表３の材料は、下記の市販品を用いた。
・エラストマー：クレイトン株式会社製、Ｋｒａｔｏｎ  Ｇ１６５７Ｍ（スチレン含有率１３質量％、ρ＝０．９０ｇ／ｃｍ３、メルトマスフローレイト＝２２ｇ／１０分（試験温度２３０℃、荷重５ｋｇｆ）を使用。
・エポキシ化ポリブタジエン：株式会社アデカ製、エポキシ化１，２−ポリブタジエン（ρ＝０．９９ｇ／ｃｍ３、Ｍｎ＝１０００）を使用。
【０１１６】
＜評価＞
実施例１〜１３、比較例１の各包装袋について、以下の各試験を行った。各試験の結果を、表４に示す。
【０１１７】
［内容物の劣化］
実施例および比較例の包装袋に、内容物として０．０５質量％ニトログリセリン注射液１００ｍＬを充填した。これに、１１０℃、０．１０６ＭＰａの条件で４０分間高圧蒸気滅菌を施すことにより、内容物を含んだ包装袋を得た。前記内容物を含んだ包装袋を４０℃で３ヶ月間保存し、ニトログリセリン注射液の含有量を目視で確認した。
○：内容物の含有量が充填量の９５％以上であった。
△：内容物の含有量が充填量の８０％以上であった。
×：内容物の含有量が充填量の８０％未満であった。
【０１１８】
［落下強度］
実施例および比較例の包装袋をそれぞれ１００個用意して、以下の条件下にて落下試験を行った。
周辺温度：２０℃
落下高さ：２．０ｍ
【０１１９】
上述の試験結果に基づいて、以下の基準で評価した。
◎：破損した包装袋がなかった。
○：破損した包装袋が１個であった。
△：破損した包装袋が２個であった。
×：破損した包装袋が３個以上であった。
【０１２０】
【表４】
2018188189.tif 000006
【０１２１】
表４に示すように、本発明を適用した実施例１〜１３の包装袋は、内容物の劣化を抑制することができた。このことから、実施例１〜１３の包装袋は、内容物の吸着を抑制できたと考えられる。また、実施例１〜１３の包装袋は、落下強度にも優れていた。一方、比較例１においては、内容物の劣化を確認した。これは、比較例１の包装袋における中間層の接着不良に起因するものと思われる。また、比較例１の包装袋は、落下強度も劣っていた。
【符号の説明】
【０１２２】
５…空間、１０…積層体、１１…基材層、１１ａ…面、１２…第１の中間層、１３…シーラント層、１１１…表面樹脂層、１１２…第２の中間層、１６…内容物、１７…袋本体、２０…注出口、３１、３２…包装袋
【図１】
2018188189.tif 000007
【図２】
2018188189.tif 000008
【図３】
2018188189.tif 000009
【図４】
2018188189.tif 000010